얻 어 진 폴리에틸렌 용액 을 2 축 압출기 로부터 T 다이 에 공급 하 고 , 시트 상 성 형체 가 되 도록 압출 했 다 . 압출 한 성 형체 를 , 25 ℃ 로 온도 조절 한 냉각 롤 에서 인수 하 면서 결정 화 종료 온도 이하 로 될 때 까지 , 250 ℃/ 분 이상 의 속도 로 냉각 하 고 , 겔 상 시트 를 형성 했 다 . 얻 어 진 겔 상 시트 를 연신 온도 115 ℃ 에서 5 × 5 배 가 되 도록 텐터 방식 으로 동시 2 축 연신 을 행하 였 다 . 연신 후 의 막 을 25 ℃ 로 온도 조절 한 디 클로로메탄 의 세 정조 내 에서 세정 하 고 , 유동 파라핀 을 제거 했 다 . 세정 한 막 을 60 ℃ 로 조정 된 건조로 에서 건조 하 고 , 텐터 내 에서 125 ℃ 에서 40 초간 열 고정 처리 함 으로써 두께 약 20 ㎛ 의 미 다 공막 을 얻 었 다 .